【事件の表示】
　特許第６６７１５３１号発明「水性塗料組成物」の特許異議申立事件について、次のとおり決定する。
【結　論】
　特許第６６７１５３１号の特許請求の範囲を訂正請求書に添付された訂正訂正特許請求の範囲のとおり、訂正後の請求項〔１〜９〕について訂正することを認める。
　特許第６６７１５３１号の請求項１、２及び５〜９に係る特許を維持する。
　特許第６６７１５３１号の請求項３及び４に係る特許についての特許異議の申立てを却下する。
【理　由】
第１　手続の経緯
　特許第６６７１５３１号の請求項１〜９に係る特許についての出願は、令和元年９月３日の出願であって、令和２年３月５日にその特許権の設定登録がされ、同年３月２５日に特許掲載公報が発行された。その後、その請求項１〜９に係る特許に対し、同年７月２９日に特許異議申立人エスケー化研株式会社（以下、「申立人」ともいう。）は特許異議の申立てを行い、当審は同年１１月１８日付けで取消理由を通知した。この取消理由通知に対して、特許権者は令和３年１月２１日に意見書の提出及び訂正の請求（以下、「本件訂正請求」という。）を行った。その訂正の請求に対して、申立人は同年３月２３日に意見書を提出した。
第２　訂正の可否についての判断
　１　訂正の内容
　本件訂正請求による訂正の内容は、次の訂正事項１〜９のとおりである。なお、訂正前の請求項２〜９は、訂正前の請求項１の記載を引用し、訂正事項９に係る明細書の訂正は請求項１〜９に係る発明に関するものであるから、本件訂正は、一群の請求項１〜９について請求されている。
　（１）訂正事項１
　特許請求の範囲の請求項１に、
「アクリルシリコーン樹脂エマルション（Ｂ）のＳＰ値は、９．５〜１０．９の範囲内である、」と記載されているのを、
「アクリルシリコーン樹脂エマルション（Ｂ）のＳＰ値は、９．５〜１０．９（ｃａｌ／ｃｍ３）１／２の範囲内であり、」と訂正する
　（２）訂正事項２
　特許請求の範囲の請求項１に、
「前記アクリルシリコーン樹脂エマルション（Ｂ）は、モノマー混合物のエマルション重合物であり、
　前記モノマー混合物は、アルコキシシリル基含有ラジカル重合性不飽和モノマーを含み、
　前記モノマー混合物はさらに、メタクリル酸メチル、アクリル酸ｎ−ブチル及びアクリル酸２−エチルヘキシルからなる群から選択される１種又はそれ以上を含み、
　前記モノマー混合物１００質量部に対する、メタクリル酸メチル、アクリル酸ｎ−ブチル及びアクリル酸２−エチルヘキシルからなる群から選択される１種又はそれ以上の合計量は、６８〜９９．９質量部の範囲内である、」とする発明特定事項を追加する。
　（３）訂正事項３
　特許請求の範囲の請求項３を削除する。
　（４）訂正事項４
　特許請求の範囲の請求項４を削除する。
　（５）訂正事項５
　特許請求の範囲の請求項５において、「請求項１〜４いずれかに記載の水性塗料組成物。」とあるのを、「請求項１又は２記載の水性塗料組成物。」と訂正する。
　（６）訂正事項６
　特許請求の範囲の請求項６において、「請求項１〜５いずれかに記載の水性塗料組成物。」とあるのを、「請求項１、２及び５いずれかに記載の水性塗料組成物。」と訂正する。
　（７）訂正事項７
　特許請求の範囲の請求項７において、「請求項１〜６いずれかに記載の水性塗料組成物。」とあるのを、「請求項１、２、５及び６いずれかに記載の水性塗料組成物。」と訂正する。
　（８）訂正事項８
　特許請求の範囲の請求項８において、「請求項１〜７いずれかに記載の水性塗料組成物。」とあるのを、「請求項１、２及び５〜７いずれかに記載の水性塗料組成物。」と訂正する。
　（９）訂正事項９
　特許請求の範囲の請求項９において、「請求項１〜８いずれかに記載の水性塗料組成物。」とあるのを、「請求項１、２及び５〜８いずれかに記載の水性塗料組成物。」と訂正する。
　２　訂正の目的の適否、新規事項の有無、及び、特許請求の範囲の拡張・変更の存否について
　（１）訂正事項１について
　本件明細書【００５８】にＳＰ値の実測方法として引用された文献（乙第１号証）に示された、トルエンのＳＰ値及び乙第２号証に記載されたトルエンのＳＰ値の単位（（ｃａｌ／ｃｍ３）１／２）からみて、本件請求項１に記載されたＳＰ値の単位は、「（ｃａｌ／ｃｍ３）１／２」と解するのが合理的であるところ、訂正事項１は、ＳＰ値の単位を「（ｃａｌ／ｃｍ３）１／２」と明記するものであるから、訂正事項１は、不明瞭な記載の釈明を目的とするものであって、新規事項を追加するものではなく、実質上特許請求の範囲を拡張し、または変更するものではない。請求項１を引用する、請求項２及び５〜９についても、同様である。
　（２）訂正事項２について
　訂正事項２は、訂正前の請求項３及び４、並びに、本件明細書の【００４６】の「上記モノマー混合物１００質量部に対する、メタクリル酸メチル、アクリル酸ｎ−ブチル及びアクリル酸２−エチルヘキシルからなる群から選択される１種又はそれ以上の合計量は、２０〜９９．９質量部の範囲内であるのが好ましく、４０〜９９．９質量部の範囲内であるのがより好ましく、５０〜９９．９質量部の範囲内であるのがさらに好ましく、６８〜９９．９質量部：の範囲内であるのが特に好ましい。」という記載に基づいて、「アクリルシリコーン樹脂エマルション（Ｂ）」について、特定するものであり、訂正事項２は、特許請求の範囲の減縮を目的とするものであって、新規事項を追加するものではなく、実質上特許請求の範囲を拡張し、または変更するものではない。
　（３）訂正事項３及び４について
　訂正事項３は請求項３を削除するものであり、訂正事項４は請求項４を削除するものであるから、訂正事項３及び４は、特許請求の範囲の減縮を目的とするものであって、新規事項を追加するものではなく、実質上特許請求の範囲を拡張し、または変更するものではない。
　（４）訂正事項５〜９について
　訂正事項３及び４に伴って、訂正事項５は、請求項５の引用請求項について、「請求項１〜４」とあるのを、「請求項１又は２」と訂正するものであり、訂正事項６は、請求項６の引用請求項について、「請求項１〜５」とあるのを、「請求項１、２及び５」と訂正するものであり、訂正事項７は、請求項７の引用請求項について、「請求項１〜６」とあるのを、「請求項１、２、５及び６」と訂正するものであり、訂正事項８は、請求項８の引用請求項について、「請求項１〜７」とあるのを、「請求項１、２及び５〜７」と訂正するものであり、訂正事項９は、請求項９の引用請求項について、「請求項１〜８」とあるのを、「請求項１、２及び５〜８」と訂正するものであり、いずれも、引用請求項を減少させるものであるから、訂正事項５〜９は、特許請求の範囲の減縮を目的とするものであって、新規事項を追加するものではなく、実質上特許請求の範囲を拡張し、または変更するものではない。
　（５）小括
　以上のとおり、訂正事項１は、特許法第１２０条の５第２項ただし書第３号に規定する明瞭でない記載の釈明を目的とするものであり、訂正事項２〜９は、同ただし書第１号に規定する特許請求の範囲の減縮を目的とするものであり、いずれも、同条第９項で準用する同法第１２６条第５項及び第６項の規定に適合する。
　よって、特許請求の範囲を、訂正請求書に添付された訂正特許請求の範囲のとおり、訂正後の請求項〔１〜９〕について訂正することを認める。
第３　本件発明
　第２で述べたとおり、本件訂正は認められるので、本件訂正請求により訂正された請求項１、２及び５〜９に係る発明は、訂正特許請求の範囲の請求項１、２及び５〜９に記載された次の事項により特定されるとおりのものである（以下、各請求項に係る発明を、項番号に応じて「本件発明１」などといい、まとめて「本件発明」という。）。
「【請求項１】
　フッ素樹脂エマルション（Ａ）、及びアクリルシリコーン樹脂エマルション（Ｂ）、を含む、水性塗料組成物であって、
　前記フッ素樹脂エマルション（Ａ）は、含フッ素シード重合エマルションであり、及び前記アクリルシリコーン樹脂エマルション（Ｂ）のＳＰ値は、９．５〜１０．９（ｃａｌ／ｃｍ３）１／２の範囲内であり、
　前記アクリルシリコーン樹脂エマルション（Ｂ）は、モノマー混合物のエマルション重合物であり、
　前記モノマー混合物は、アルコキシシリル基含有ラジカル重合性不飽和モノマーを含み、
　前記モノマー混合物はさらに、メタクリル酸メチル、アクリル酸ｎ−ブチル及びアクリル酸２−エチルヘキシルからなる群から選択される１種又はそれ以上を含み、
　前記モノマー混合物１００質量部に対する、メタクリル酸メチル、アクリル酸ｎ−ブチル及びアクリル酸２−エチルヘキシルからなる群から選択される１種又はそれ以上の合計量は、６８〜９９．９質量部の範囲内である、
水性塗料組成物。
【請求項２】
　前記アクリルシリコーン樹脂エマルション（Ｂ）は、水酸基価が３０ｍｇＫＯＨ／ｇ以下である、請求項１記載の水性塗料組成物。
【請求項３】（削除）
【請求項４】（削除）
【請求項５】
　前記フッ素樹脂エマルション（Ａ）は、含フッ素重合体粒子をシードとした、ラジカル重合性不飽和モノマーのシード重合物のエマルションである、請求項１又は２記載の水性塗料組成物。
【請求項６】
　前記水性塗料組成物中に含まれるフッ素樹脂エマルション（Ａ）及びアクリルシリコーン樹脂エマルション（Ｂ）の固形分質量比は、（Ａ）：（Ｂ）＝２０：８０〜９０：１０の範囲内である、請求項１、２及び５いずれかに記載の水性塗料組成物。
【請求項７】
　フッ素樹脂エマルション（Ａ）及びアクリルシリコーン樹脂エマルション（Ｂ）の固形分質量比が５０：５０である混合物の、乾燥塗膜の膜厚が５０μｍである塗膜のヘイズ値が４．１０以下である、請求項１、２、５及び６いずれかに記載の水性塗料組成物。
【請求項８】
　建材塗装又は建築物塗装用水性塗料組成物である、請求項１、２及び５〜７いずれかに記載の水性塗料組成物。
【請求項９】
　請求項１、２及び５〜８いずれかに記載の水性塗料組成物の製造方法であって、下記工程：
　含フッ素重合体粒子の水性分散液中で、ラジカル重合性不飽和モノマーを、含フッ素重合体粒子にシード重合して、フッ素樹脂エマルション（Ａ）を得る工程、アルコキシシリル基含有ラジカル重合性不飽和モノマーを含むモノマー混合物をエマルション重合して、アクリルシリコーン樹脂エマルション（Ｂ）を得る工程、及び
　前記フッ素樹脂エマルション（Ａ）及びアクリルシリコーン樹脂エマルション（Ｂ）を混合して、水性塗料組成物を得る工程、
を包含する、
水性塗料組成物の製造方法。」
第４　取消理由の概要
　訂正前の請求項１〜９に係る特許に対して、令和２年１１月１８日付けで特許権者に通知した取消理由は、次のようなものである。
「〔理由１（明確性要件）〕
　本件請求項１に記載されたアクリルシリコーン樹脂エマルション（Ｂ）のＳＰ値の測定方法が不明であり、また、ＳＰ値の単位が不明であるから、請求項１及び請求項１を引用する請求項２〜９の記載は、特許法第３６条第６項第２号に適合するものではない。
　よって、本件請求項１〜９に係る発明に係る特許は、同法第３６条第６項第２号の規定を満たさない特許出願に対してなされたものであり、同法第１１３条第１項第４号の規定により取り消されるべきものである。
〔理由２（実施可能要件）〕
　上記理由１で述べたように、本件明細書の発明の詳細な説明には、アクリルシリコーン樹脂エマルションの「ＳＰ値」の測定条件或いは計算条件が明らかにされておらず、ＳＰ値の単位も不明であるため、本件発明１を具現化するに用いられるアクリルシリコーン樹脂として、どのようなものを用いればよいのか、理解できないことから、発明の詳細な説明の記載は特許法第３６条第４項第１号に適合するものではない。
　よって、本件請求項１〜９に係る発明に係る特許は、同法第３６条第４項第１号の規定を満たさない特許出願に対してなされたものであり、同法第１１３条第１項第４号の規定により取り消されるべきものである。
〔理由３（進歩性）〕
　本件請求項１〜９に係る発明は、以下の甲１〜甲７に記載された発明に基いて、本件出願日前に当業者が容易に発明をすることができたものであるから、特許法第２９条第２項の規定により特許を受けることができない。
　よって、本件請求項１〜９に係る発明に係る特許は、同法第２９条の規定に違反してなされたものであり、同法第１１３条第１項第２号の規定により取り消されるべきものである。
　＜刊行物一覧＞
　甲１：特開２０１５−１１０７６８号公報（特許異議申立人の提出した甲第１号証）
　甲２：特開２００７−１９１５７０号公報（特許異議申立人の提出した甲第２号証）
　甲３：特開２０１２−２１４７９４号公報（特許異議申立人の提出した甲第３号証）
　甲４：特開２０１５−８７５号公報（特許異議申立人の提出した甲第４号証）
　甲５：特開２００４−３０７７１９号公報（特許異議申立人の提出した甲第５号証）
　甲６：特開２０１５−６７７７７号公報（特許異議申立人の提出した甲第６号証）
　甲７：ＪＩＳハンドブック８　建築Ｉ（材料）　財団法人日本規格協会　２００６年１月２５日　第一版第一刷発行（特許異議申立人の提出した甲第７号証）」
第５　取消理由に対する当審の判断
　１　理由１（明確性要件）について
　上記第２　２（１）で述べたように、本件請求項１に記載されたＳＰ値の単位は、「（ｃａｌ／ｃｍ３）１／２」と解するのが合理的であるところ、ＳＰ値の測定について、本件明細書には、次の記載がある。
「【００５７】
　上記ＳＰ値とは、ｓｏｌｕｂｉｌｉｔｙ ｐａｒａｍｅｔｅｒ（溶解性パラメーター）の略であり、溶解性の尺度となるものである。ＳＰ値は数値が大きいほど極性が高く、逆に数値が小さいほど極性が低いことを示す。
【００５８】
　例えば、ＳＰ値は次の方法によって実測することができる［参考文献：ＳＵＨ、ＣＬＡＲＫＥ、Ｊ．Ｐ．Ｓ．Ａ−１、５、１６７１〜１６８１（１９６７））］。
【００５９】　
　サンプルとして、有機溶剤０．５ｇを１００ｍｌビーカーに秤量し、アセトン１０ｍｌを、ホールピペットを用いて加え、マグネティックスターラーにより溶解したものを使用する。このサンプルに対して測定温度２０℃で、５０ｍｌビュレットを用いて貧溶媒を滴下し、濁りが生じた点を滴下量とする。貧溶媒は、高ＳＰ貧溶媒としてイオン交換水を用い、低ＳＰ貧溶媒としてｎ−ヘキサンを使用して、それぞれ濁点測定を行う。有機溶剤のＳＰ値δは下記計算式によって与えられる。
δ＝（Ｖｍｌ１／２δｍｌ＋Ｖｍｈ１／２δｍｈ）／（Ｖｍｌ１／２＋Ｖｍｈ１／２）
Ｖｍ＝Ｖ１Ｖ２／（φ１Ｖ２＋φ２Ｖ１）
δｍ＝φ１δ１＋φ２δ２
Ｖi：溶媒の分子容（ｍｌ／ｍｏｌ）
φi：濁点における各溶媒の体積分率
δi：溶媒のＳＰ値
ｍｌ：低ＳＰ貧溶媒混合系
ｍｈ：高ＳＰ貧溶媒混合系
【００６０】
　なお、アクリルシリコーン樹脂エマルション（Ｂ）が複数種のアクリルシリコーン樹脂エマルションを含む場合、アクリルシリコーン樹脂エマルション（Ｂ）のＳＰ値は、各単量体のＳＰ値を用いて、アクリルシリコーン樹脂エマルション（Ｂ）成分中における固形分質量比を元に平均値を算出することによって、求めることができる。」
　そうすると、上記【００５９】の記載から、当業者は有機溶剤のＳＰ値を求めることができるといえる。また、樹脂のＳＰ値については、既知の有機溶剤のＳＰ値に基づき、上記参考文献（乙第１号証）の記載を参考にして求めることができるといえる。そして、上記【００６０】の記載から、アクリルシリコーン樹脂エマルション（Ｂ）のＳＰ値は、各単量体のＳＰ値を求め、アクリルシリコーン樹脂エマルション（Ｂ）成分中における固形分質量比を元に平均値を算出することによって、求めることができるといえる。
　したがって、本件請求項１に記載されたアクリルシリコーン樹脂エマルション（Ｂ）のＳＰ値の測定方法が不明であるということはできないし、ＳＰ値の単位が不明であるということもできない。
　２　理由２（実施可能要件）について
　上記１で述べたように、本件請求項１に記載されたアクリルシリコーン樹脂エマルション（Ｂ）が不明確であるということはできないから、本件発明１を具現化するに用いられるアクリルシリコーン樹脂として、どのようなものを用いればよいのか、理解できないとはいえない。
　３　理由３（進歩性）について
　（１）甲１の記載
　摘記１ａ：
「【０００１】
　本発明は、成膜助剤に関する。さらに詳しくは、例えば、塗料などの原料として用いられるフッ素樹脂エマルションなどに好適に使用することができる成膜助剤に関する。
【０００２】
　フッ素系樹脂に対する密着性および相溶性が良好である水性被覆組成物を製造するために、ターシャリーブチル（メタ）アクリレート、エチレン性不飽和カルボン酸単量体およびその他のエチレン性単量体から得られる共重合体からなるエマルションを用いることが提案されている（中略）。」
　摘記１ｂ：
「【０１１３】
　本発明において、エマルション粒子を構成する重合体の原料として用いられる全単量体成分の溶解パラメーター（以下、ＳＰ値ともいう）は、温水凍結安定性を向上させる観点から、好ましくは１３．０（Ｊ／ｃｍ３）１／２以上、より好ましくは１４．０（Ｊ／ｃｍ３）１／２以上であり、低温造膜性、耐温水性および耐候性を向上させる観点から、好ましくは１７．５（Ｊ／ｃｍ３）１／２以下、より好ましくは１６．５（Ｊ／ｃｍ３）１／２以下である。」
　摘記１ｃ：
「【０１２２】
　フッ素樹脂エマルションとしては、例えば、トリフルオロエチレン単位、テトラフルオロエチレン単位、ペンタフルオロプロピレン単位、ヘキサフルオロプロピレン単位、クロロトリフルオロエチレン単位、フッ化ビニリデン単位などの単位の１種類または２種類以上を有するフッ素樹脂エマルションが挙げられるが、本発明は、かかる例示のみに限定されるものではない。フッ素樹脂エマルションは、商業的に容易に入手することができるものであり、その例として、旭硝子（株）製の商品名：ルミフロン（登録商標）、ダイキン工業（株）製の商品名：ゼッフル（登録商標）、セントラル硝子（株）製の商品名：セフラルコートなどが挙げられるが、本発明は、かかる例示のみに限定されるものではない。」
　摘記１ｄ：
「【０１４４】
　実施例４
　滴下ロート、攪拌機、窒素導入管、温度計および還流冷却管を備えたフラスコ内に、脱イオン水１０１０部を仕込んだ。
【０１４５】
　滴下ロートに、脱イオン水９６部、乳化剤〔（株）ＡＤＥＫＡ製、商品名：アデカリアソープＳＲ−１０〕の２５％水溶液４０部、メチルメタクリレート２３５部、シクロヘキシルメタクリレート１００部およびメタクリル酸５部からなる１段目用プレエマルションを調製した。
【０１４６】
　前記で得られた１段目用プレエマルションのうち、単量体成分の総量の５％にあたる７１部を前記フラスコ内に添加し、ゆるやかに窒素ガスを吹き込みながら８０℃まで昇温し、３．５％過硫酸アンモニウム水溶液１４部をフラスコ内に添加し、乳化重合を開始した。
【０１４７】
　次に、１段目用プレエマルションの残部、３．５％過硫酸アンモニウム水溶液８６部および２．５％亜硫酸水素ナトリウム水溶液４０部を６０分間かけてフラスコ内に滴下させた。滴下終了後、８０℃の温度で６０分間維持することにより、１段目の乳化重合を終了した。
【０１４８】
　その後、脱イオン水９７部、乳化剤〔（株）ＡＤＥＫＡ製、商品名：アデカリアソープＳＲ−１０〕の２５％水溶液４０部、２−エチルヘキシルアクリレート７５部、シクロヘキシルメタクリレート１５０部、メチルメタクリレート５０部、ｎ−ブチルアクリレート５０部および１，２，２，６，６−ペンタメチルピペリジルメタクリレート５部からなる２段目のプレエマルション、３．５％過硫酸アンモニウム水溶液８６部および２．５％亜硫酸水素ナトリウム水溶液４０部を６０分間かけてフラスコ内に滴下した。滴下終了後、８０℃の温度で６０分間維持することにより、２段目の乳化重合を終了した。
【０１４９】
　次に、脱イオン水９７部、乳化剤〔（株）ＡＤＥＫＡ製、商品名：アデカリアソープＳＲ−１０〕の２５％水溶液４０部、２−エチルヘキシルアクリレート１２０部、シクロヘキシルメタクリレート２００部、１，２，２，６，６−ペンタメチルピペリジルメタクリレート５部およびγ−メタクリロイルオキシプロピルトリメトキシシラン５部からなる３段目のプレエマルション、３．５％過硫酸アンモニウム水溶液８６部および２．５％亜硫酸水素ナトリウム水溶液４０部を６０分間かけてフラスコ内に滴下した。滴下終了後、８０℃の温度で６０分間維持することにより、３段目の乳化重合を終了した。得られた反応混合物を室温まで冷却した後、フラスコの内容物のｐＨが８以上となるように２５％アンモニア水をフラスコ内に添加し、３００メッシュの金網で濾過することにより、水性樹脂エマルションを得た。
【０１５０】
　前記で得られた水性樹脂エマルションに含まれているエマルション粒子の平均粒子径は１６０ｎｍであり、エマルション粒子の内層を構成する重合体のガラス転移温度は９９℃、外層を構成する重合体のガラス転移温度は７℃であり、重合体全体のガラス転移温度は３４℃、単量体成分のＳＰ値は１６．０（Ｊ／ｃｍ３）１／２であった。前記で得られた水性樹脂エマルションを成膜助剤Ｄとして用いた。…
【０１８３】
　実施例１０
　滴下ロート、攪拌機、窒素導入管、温度計および還流冷却管を備えたフラスコ内に、脱イオン水１０１０部を仕込んだ。
【０１８４】
　滴下ロートに、脱イオン水２９０部、乳化剤〔（株）ＡＤＥＫＡ製、商品名：アデカリアソープＳＲ−１０〕の２５％水溶液１２０部、２−エチルヘキシルアクリレート１９５部、ｎ−ブチルアクリレート５０部、シクロヘキシルメタクリレート４５０部、メチルメタクリレート２８５部、１，２，２，６，６−ペンタメチルピペリジルメタクリレート１０部およびγ−メタクリロイルオキシプロピルトリメトキシシラン１０部からなるプレエマルションを調製した。
【０１８５】
　前記で得られたプレエマルションのうち、単量体成分の総量の５％にあたる７１部を前記フラスコ内に添加し、ゆるやかに窒素ガスを吹き込みながら８０℃まで昇温し、３．５％過硫酸アンモニウム水溶液１４部をフラスコ内に添加し、乳化重合を開始した。
【０１８６】
　次に、プレエマルションの残部を１８０分間かけてフラスコ内に滴下させた。滴下終了後、８０℃の温度で１２０分間維持し、フラスコの内容物のｐＨが９となるように２５％アンモニア水をフラスコ内に添加することにより、乳化重合を終了した。
【０１８７】
　前記で得られた反応混合物を室温まで冷却した後、３００メッシュの金網で濾過することにより、水性樹脂エマルションを得た。
【０１８８】
　前記で得られた水性樹脂エマルションに含まれているエマルション粒子の平均粒子径は１５０ｎｍであり、エマルション粒子を構成する重合体のガラス転移温度は３４℃であり、単量体成分のＳＰ値は７．８３（Ｊ／ｃｍ３）１／２であった。前記で得られた水性樹脂エマルションを成膜助剤Ｊとして用いた。…
【０２１８】
 実験例
  表１に示す種類の成膜助剤およびフッ素樹脂エマルションを用い、フッ素樹脂エマルション１００部あたり表１に示す量で成膜助剤を用い、フッ素樹脂エマルションと成膜助剤とを混合し、得られた混合物に２，２，４−トリメチル−１，３−ペンタンジオールモノイソブチレート〔チッソ（株）製、品番：ＣＳ−１２〕１０部を添加し、ホモディスパーで回転数１０００ｍｉｎ-1にて１０分間均一な組成となるように撹拌した後、消泡剤〔サンノプコ（株）製、商品名：ノプコ８０３４Ｌ〕０．５部を添加し、クレーブス単位粘度計〔ブルックフィールド社製、品番：ＫＵ−１〕を用いて２５℃で測定したときの粘度が８０ＫＵとなるように増粘剤〔（株）ＡＤＥＫＡ製、商品名：アデカノールＵＨ−４２０〕を添加し、３０分間均一な組成となるように撹拌することにより、評価用試料を調製した。（中略）
【０２２６】
  ＪＩＳ  Ａ５４３０（２００４年）に準ずるスレート板〔日本テストパネル（株）製、縦：７０ｍｍ、横：１５０ｍｍ、厚さ：６ｍｍ〕に溶剤系シーラー〔エスケー化研（株）製、商品名：ＥＸシーラー〕を乾燥後の塗布量が２０ｇ／ｍ2となるようにエアスプレーで塗布し、２３℃の大気中にて２４時間乾燥させた後、前記エナメル塗料を６ミルアプリケーターで塗布し、１００℃の熱風乾燥機で１０分間乾燥させた。（中略）
【０２３２】
  評価用試料１００部、前記白色ペースト４５部および黒色ペースト〔横浜化成（株）製、商品名：ユニラント８８、コンクブラック〕５部を混合し、クレーブス単位粘度計〔ブルックフィールド社製、品番：ＫＵ−１〕を用いて２５℃で測定したときの粘度が６５ＫＵとなるように増粘剤〔（株）日本触媒製、商品名：アクリセットＷＲ−５０３Ａ〕を添加し、３０分間均一な組成となるように撹拌することにより、エナメル塗料を得た。（中略）
【０２３７】
」
　（２）甲１に記載された発明（甲１発明）
　甲１の摘記１ｄ（【０２１８】）には、実験例として、「表１に示す種類の成膜助剤およびフッ素樹脂エマルションを用い、フッ素樹脂エマルション１００部あたり表１に示す量で成膜助剤を用い、フッ素樹脂エマルションと成膜助剤とを混合し」評価用試料を調製することが記載されている。
　また、【０２３２】には「評価用試料１００部、前記白色ペースト４５部および黒色ペースト〔横浜化成（株）製、商品名：ユニラント８８、コンクブラック〕５部を混合」などすることでエナメル塗料を得ることが記載されている。
　そして、【０２３７】の【表１】には、実験番号６として、フッ素樹脂Ｅｍ（フッ素樹脂エマルション）Ｃと成膜助剤Ｄを３０部、実験番号１２として、フッ素樹脂ＥｍＣと成膜助剤Ｊを３０部用いるものが記載されている。
　ここで、成膜助剤Ｄは、メチルメタクリレート、シクロヘキシルメタクリレート、メタクリル酸、２―エチルヘキシルアクリレート、ｎーブチルアクリレート、１，２，２，６，６−ペンタメチルピペリジルメタクリレートとγ―メタクリロイルオキシプロピルトリメトキシシランを三段階で乳化重合させて得られた、単量体成分のＳＰ値が１６．０(J/cm3) 1/2の水性樹脂エマルションである（【０１４４】〜【０１５０】）。
　また、成膜助剤Ｊは、２−エチルヘキシルアクリレート、ｎ―ブチルアクリレート、シクロヘキシルメタクリレート、メチルメタクリレート、１，２，２，６，６−ペンタメチルピペリジルメタクリレート、γ―メタクリロイルオキシプロピルトリメトキシシランを乳化重合させて得られた単量体成分のＳＰ値が７．８３(J/cm3) 1/2の水性樹脂エマルションである（【０１８３】〜【０１８８】）。
　そうすると、成膜助剤のＳＰ値に着目すると、甲１には、
「フッ素樹脂Ｅｍ（フッ素樹脂エマルション）Ｃと成膜助剤を含むエナメル塗料であって、水性樹脂エマルションである成膜助剤の単量体成分のＳＰ値（(J/cm3) 1/2）が７．８３（成膜助剤Ｊ）又は１６．０（成膜助剤Ｄ）であるエナメル塗料」（以下、「甲１発明」という。）が記載されていると認められる。
　（３）対比・判断
　ア　本件発明１について
　本件発明１と甲１発明とを対比する。
　甲１発明の「フッ素樹脂Ｅｍ（フッ素樹脂エマルション）Ｃ」は、本件発明１の「フッ素樹脂エマルション（Ａ）」に相当する。
　また、甲１発明の「水性樹脂エマルションである成膜助剤」は、γ―メタクリロイルオキシプロピルトリメトキシシランのような「アルコキシシリル基含有ラジカル重合不飽和モノマー」に相当するモノマーと、「２−エチルヘキシルアクリレート（アクリル酸２−エチルヘキシルと同義）、ｎ―ブチルアクリレート（アクリル酸ｎ−ブチルと同義）、シクロヘキシルメタクリレート、メチルメタクリレート（メタクリル酸メチルと同義）、１，２，２，６，６−ペンタメチルピペリジルメタクリレート」などの「他のラジカル重合性不飽和モノマー」に相当するモノマーとの混合物を重合することによって調製したものであるから、本件発明１の「アクリルシリコーン樹脂エマルション（Ｂ）」であって、「前記アクリルシリコーン樹脂エマルション（Ｂ）は、モノマー混合物のエマルション重合物であり、前記モノマー混合物は、アルコキシシリル基含有ラジカル重合性不飽和モノマーを含み、前記モノマー混合物はさらに、メタクリル酸メチル、アクリル酸ｎ−ブチル及びアクリル酸２−エチルヘキシルからなる群から選択される１種又はそれ以上を含み、」という構成を充足する。
　そして、甲１発明のエナメル塗料は、水性樹脂エマルションを含むものであるから、本件発明１の「水性塗料」に相当する。
　そうすると、本件発明１と甲１発明とは、
「フッ素樹脂エマルション（Ａ）、及びアクリルシリコーン樹脂エマルション（Ｂ）、を含み、
　前記アクリルシリコーン樹脂エマルション（Ｂ）は、モノマー混合物のエマルション重合物であり、
　前記モノマー混合物は、アルコキシシリル基含有ラジカル重合性不飽和モノマーを含み、
　前記モノマー混合物はさらに、メタクリル酸メチル、アクリル酸ｎ−ブチル及びアクリル酸２−エチルヘキシルからなる群から選択される１種又はそれ以上を含む、
水性塗料組成物。」という点において一致し、以下の点で相違する。
（相違点１）
　本件発明１の「フッ素樹脂エマルション」が「含フッ素シード重合エマルション」であるのに対して、甲１発明の「フッ素樹脂Ｅｍ（フッ素樹脂エマルション）Ｃ」は「含フッ素シード重合エマルション」ではない点。
（相違点２）
　本件発明１の「アクリルシリコーン樹脂エマルション」は、ＳＰ値（(cal/cm3) 1/2）が「９．５〜１０．９」であるのに対して、甲１発明の成膜助剤は、「単量体成分のＳＰ値（(J/cm3) 1/2）は、７．８３又は１６．０」である点。
（相違点３）
　本件発明１では、「モノマー混合物１００質量部に対する、メタクリル酸メチル、アクリル酸ｎ−ブチル及びアクリル酸２−エチルヘキシルからなる群から選択される１種又はそれ以上の合計量は、６８〜９９．９質量部の範囲内である」点が特定されているのに対し、甲１発明では、このような規定はされていない点。
　ここで、事案に鑑み、相違点２、３について順に検討する。
（相違点２について）
　甲１発明の成膜助剤の単量体成分のＳＰ値（(J/cm3) 1/2は、その単位が本件発明１で規定されるものと異なるところ、技術常識に照らし、仮に、その単位を換算することができたとしても、本件発明１の範囲内のものであるということはできない。
　また、甲１には、成膜助剤の単量体成分のＳＰ値について、単に数値が示されているにとどまり、どのようなＳＰ値がとりうることができるのか、又は、どのようなＳＰ値が好ましいものなのかといった記載はなく、甲１発明の成膜助剤の単量体成分のＳＰ値を本件発明１に規定される範囲内のものとする動機付けを見出すことができない。
（相違点３について）
　甲１発明の「成膜助剤Ｊ」及び「成膜助剤Ｄ」について、「モノマー混合物１００質量部に対する、メタクリル酸メチル、アクリル酸ｎ−ブチル及びアクリル酸２−エチルヘキシルからなる群から選択される１種又はそれ以上の合計量」について求めると、いずれも５３質量部と求めることができ、本件発明１で規定される範囲内のものではない。また、甲１には、当該合計量についての記載はなく、上記合計量を本件発明１で規定する範囲内のものとする動機付けを見出すことができない。
（本件発明１の効果について）
　本件明細書には、「アクリルシリコーン樹脂エマルション（Ｂ）のＳＰ値が上記範囲内であることによって、フッ素樹脂エマルション（Ａ）との親和性（相溶性）が向上し、得られる塗膜の外観が向上する利点がある。」（【００５６】）、「上記モノマー混合物１００質量部に対する、メタクリル酸メチル、アクリル酸ｎ−ブチル及びアクリル酸２−エチルヘキシルからなる群から選択される１種又はそれ以上の合計量は、２０〜９９．９質量部の範囲内であるのが好ましく、４０〜９９．９質量部の範囲内であるのがより好ましく、５０〜９９．９質量部の範囲内であるのがさらに好ましく、６８〜９９．９質量部の範囲内であるのが特に好ましい。理論に拘束されるものではないが、モノマー混合物の組成が上記条件を満たすことによって、フッ素樹脂エマルション（Ａ）およびアクリルシリコーン樹脂エマルション（Ｂ）における相溶性がより良好となり、その結果、より良好なヘイズ値が達成されると考えられる。」（【００４６】）と記載されている。
　そうすると、本件発明１は、上記相違点２及び３に係る発明特定事項を備えることで、フッ素樹脂エマルション（Ａ）との親和性（相溶性）が向上し、得られる塗膜の外観が向上し、フッ素樹脂エマルション（Ａ）およびアクリルシリコーン樹脂エマルション（Ｂ）における相溶性がより良好となり、その結果、より良好なヘイズ値が達成されるという、甲１発明からは予測し得ない、格別顕著な作用効果を奏するものであるということができ、このような作用効果は、実施例において確認されている。
（まとめ）
　甲２〜７にも本件発明１の上記相違点に係る発明特定事項は示されておらず、上記相違点１について検討するまでもなく、本件発明１は、甲１〜７に記載された発明に基づいて、当業者が容易に発明をすることができたものである、とすることはできない。
　イ　本件発明２及び５〜９について
　本件発明２及び５〜９は、本件発明１を引用し、さらに特定するものであるから、本件発明１と同様に、甲１〜７に記載された発明に基づいて、当業者が容易に発明をすることができたものである、とすることはできない。
　
第６　取消理由通知において採用しなかった特許異議申立理由について
　取消理由通知において採用しなかった特許異議申立理由はない。
　なお、申立人は、令和３年３月２３日付け意見書において、サポート要件違反について主張しているものの、本件発明が、本件発明の課題を解決しないものであるとする具体的な根拠について示しているとはいえず、採用することができない。
第７　むすび
　以上のとおりであるから、取消理由通知に記載した取消理由及び特許異議申立書に記載した特許異議申立理由によっては、本件請求項１、２及び５〜９に係る特許を取り消すことはできない。
　また、他に本件請求項１、２及び５〜９に係る特許を取り消すべき理由を発見しない。
　本件請求項３及び４に係る特許は、訂正により削除されたため、特許法第１２０条の８第１項で準用する同法第１３５条の規定により、この特許についての特許異議の申立ては却下すべきものである。
　よって、結論のとおり決定する。
【異議決定日】
令和３年５月１２日（２０２１．５．１２）
【訂正の要旨】
審決（決定）の【理由】欄参照。
（５７）【特許請求の範囲】
　【請求項１】
　フッ素樹脂エマルション（Ａ）、及び
アクリルシリコーン樹脂エマルション（Ｂ）、
を含む、水性塗料組成物であって、
　前記フッ素樹脂エマルション（Ａ）は、含フッ素シード重合エマルションであり、及び
　前記アクリルシリコーン樹脂エマルション（Ｂ）のＳＰ値は、９．５〜１０．９
（ｃａｌ／ｃｍ３）１／２
り、
　前記アクリルシリコーン樹脂エマルション（Ｂ）は、モノマー混合物のエマルション重合物であり、
　前記モノマー混合物は、アルコキシシリル基含有ラジカル重合性不飽和モノマーを含み、
　前記モノマー混合物はさらに、メタクリル酸メチル、アクリル酸ｎ−ブチル及びアクリル酸２−エチルヘキシルからなる群から選択される１種又はそれ以上を含み、
　前記モノマー混合物１００質量部に対する、メタクリル酸メチル、アクリル酸ｎ−ブチル及びアクリル酸２−エチルヘキシルからなる群から選択される１種又はそれ以上の合計量は、６８〜９９．９質量部の範囲内である、
水性塗料組成物。
　【請求項２】
　前記アクリルシリコーン樹脂エマルション（Ｂ）は、水酸基価が３０ｍｇＫＯＨ／ｇ以下である、請求項１記載の水性塗料組成物。
　【請求項３】（削除）
　【請求項４】（削除）
　【請求項５】
　前記フッ素樹脂エマルション（Ａ）は、含フッ素重合体粒子をシードとした、ラジカル重合性不飽和モノマーのシード重合物のエマルションである、請求項１
又は２
　【請求項６】
　前記水性塗料組成物中に含まれるフッ素樹脂エマルション（Ａ）及びアクリルシリコーン樹脂エマルション（Ｂ）の固形分質量比は、（Ａ）：（Ｂ）＝２０：８０〜９０：１０の範囲内である、請求項１
、２及び５
　【請求項７】
　フッ素樹脂エマルション（Ａ）及びアクリルシリコーン樹脂エマルション（Ｂ）の固形分質量比が５０：５０である混合物の、乾燥塗膜の膜厚が５０μｍである塗膜のヘイズ値が４．１０以下である、請求項１
、２、５及び６
　【請求項８】
　建材塗装又は建築物塗装用水性塗料組成物である、請求項１
、２及び５
　【請求項９】
　請求項１
、２及び５
　含フッ素重合体粒子の水性分散液中で、ラジカル重合性不飽和モノマーを、含フッ素重合体粒子にシード重合して、フッ素樹脂エマルション（Ａ）を得る工程、
　アルコキシシリル基含有ラジカル重合性不飽和モノマーを含むモノマー混合物をエマルション重合して、アクリルシリコーン樹脂エマルション（Ｂ）を得る工程、及び
　前記フッ素樹脂エマルション（Ａ）及びアクリルシリコーン樹脂エマルション（Ｂ）を混合して、水性塗料組成物を得る工程、
を包含する、
水性塗料組成物の製造方法。